(57)【要約】【課題】芯材層、補強層及び表皮層が積層された成形天井材において、芯材と表皮とを接着剤を用いることなく接着して接着剤を不要とすることによって製造コスト及び生産性に優れるとともに成形天井としての吸音性にも優れたものを得る。【解決手段】芯材層２の両側にポリプロピレンフイルムやポリエチレンフイルムからなる補強層としてフィルム層３，４を積層し、このフイルム層を加熱して流動性を付与することによって、フイルム層が芯材層２表面に浸透して硬化した熱可塑性シートとし、一方のフイルム層の外側に表皮層５と、他方のフイルム層の外側に裏面紙層６を積層してなり、かつ、少なくとも表皮側のフイルム層３に多数の貫通孔７が形成されている。【選択図】図２
2006198964.tif 000002
【特許請求の範囲】
【請求項１】
ウレタン発泡体からなる芯材層と、該芯材層の両側に接合されたポリプロピレンフイルム層と、一方のポリプロピレンフイルム層の外側に接合された表皮層と、他方のポリプロピレンフイルム層の外側に必要に応じて積層してなる裏面材層とからなり、
少なくとも表皮側のポリプロピレンフイルム層に多数の貫通孔が形成されていることを特徴とする車両用成形天井材。
【請求項２】
ウレタン発泡体からなる芯材層と、該芯材層の両側に接合されたポリエチレンフイルム層と、一方のポリエチレンフイルム層の外側に接合された表皮層と、他方のポリエチレンフイルム層の外側に必要に応じて積層してなる裏面材層とからなり、
少なくとも表皮側のポリエチレンフイルム層に多数の貫通孔が形成されていることを特徴とする車両用成形天井材。
【請求項３】
請求項１又は２に記載の車両用成形天井材において、
貫通孔の開孔面積率は、１〜６５％であることを特徴とする車両用成形天井材。
【請求項４】
請求項１又は２に記載の車両用成形天井材において、
貫通孔の大きさは、０．０５ｍｍ〜５ｍｍの直径であることを特徴とする車両用成形天井材。
【請求項５】
請求項１ないし４のいずれかに記載の車両用成形天井材において、
フイルム層の厚さが１５μｍ〜２００μｍであることを特徴とする車両用成形天井材。
【請求項６】
請求項１ないし５のいずれかに記載の車両用成形天井材において、
フィルム層の片側又は両方に補強用の繊維からなる繊維層が積層されて補強層が形成されてなることを特徴とする車両用成形天井材。
【請求項７】
請求項１ないし５のいずれかに記載の車両用成形天井材において、
補強用の繊維がフイルム層に混合されて補強層が一体に形成されていることを特徴とする車両用成形天井材。
【請求項８】
請求項７に記載の車両用成形天井材において、
補強用の繊維が、１５ｇ／ｍ2〜３００ｇ／ｍ2の目付け範囲であることを特徴とする車両用成形天井材。
【請求項９】
請求項６ないし８のいずれかに記載の車両用成形天井材において、
補強用の繊維はケナフ、サイザル、麻、サボテン、竹、木を含む天然植物繊維の少なくとも１種を組み合わせてなることを特徴とする車両用成形天井材。
【請求項１０】
請求項６ないし９のいずれかに記載の車両用成形天井材において、
補強用の繊維はカーボン、バサルト等の無機質繊維を含むことを特徴とする車両用成形天井材。
【請求項１１】
請求項６ないし１０のいずれかに記載の車両用成形天井材において、
補強用の繊維の繊維長が１０〜１００ｍｍで、繊維太さは１．０ｍｍ以下であることを特徴とする車両用成形天井材。
【請求項１２】
請求項７ないし１１のいずれかに記載の車両用成形天井材において、
補強層の厚さが０．１ｍｍ〜３ｍｍであることを特徴とする車両用成形天井材。
【請求項１３】
ウレタン発泡体からなる芯材層と、該芯材層の両側に接合されたポリプロピレンフイルム層又はポリエチレンフイルム層と、一方側のフイルム層の外側に接合された表皮層と、他方側のフイルム層の外側に必要に応じて積層してなる不織布や紙等の裏面材層とからなり、少なくとも表皮側のフイルム層に多数の貫通孔が形成されている車両用成形天井材の製造方法であって、
少なくとも上記表皮側のフイルム層に多数の貫通孔が形成されているものを用意し、
ウレタン発泡体のシート状芯材の両面に上記フイルム層を重ねたものを１５０〜２５０℃に加熱することで、上記フイルム層に流動性を付与してシート状芯材の表面内に浸透させて、両表面が硬化された熱可塑性のシート状芯材を作製し、
その後、成形前に、上記熱可塑性のシート状芯材を１５０〜２５０℃に再加熱して成形可能な状態とし、
この加熱されたシート状芯材の一方側に表皮材を重ね、他方側に必要に応じて裏面材を重ねた状態で、成形天井用のコールド金型内にセットして加圧成形することを特徴とする車両用成形天井材の製造方法。
【請求項１４】
ウレタン発泡体からなる芯材層と、該芯材層の両側に接合されたポリプロピレンフイルム層又はポリエチレンフイルム層と、一方側のフイルム層の外側に接合された表皮層と、他方側のフイルム層の外側に必要に応じて積層してなる不織布や紙等の裏面材層とからなり、少なくとも表皮側のフイルム層に多数の貫通孔が形成されている車両用成形天井材の製造方法であって、
少なくとも上記表皮側のフイルム層に多数の貫通孔が形成されているものを用意し、
ウレタン発泡体のシート状芯材の両面に上記フイルム層を重ねるとともに、その一方側のフイルム層の外側に表皮材を、また他方側のフイルム層の外側に必要に応じて裏面材をそれぞれ重ねたものを１５０〜２５０℃に加熱することで、上記フイルム層に流動性を付与してシート状芯材の表面内に浸透させるとともに表皮層との接着性を付与し、
その後、この加熱されたものを成形天井用のコールド金型内にセットして加圧成形することを特徴とする車両用成形天井材の製造方法。
【発明の詳細な説明】
【技術分野】
【０００１】
本発明は、製造性に優れた軽量の車両用成形天井材及びその製造方法に関する。
【背景技術】
【０００２】
車両用成形天井を成形するものとして、ウレタン等を芯材として、その両側に補強層を設け、その外側に表皮層を設けて加圧成形するものが知られている。この場合、補強層としては、芯材の補強と表皮／裏面紙との接着強度を得るために、樹脂性接着剤を塗布（含浸）させたガラスマットや植物繊維を芯材の両面にサンドイッチ状に設けたものが多い。また、表皮層としては、不織布、織布、編物、プラスチックシート等が用いられている。
【０００３】
例えば、ウレタン等を芯材として、その両側にガラス繊維の補強層を設け、その外側に表皮層を設けたものであって、表皮布として不織布、織布、プラスチックシートと、その内側にアクリル系発泡層をラミネートしたものが知られている（例えば特許文献１参照）。
【０００４】
また、ウレタン等を芯材として、その両側に補強層を設け、その外側に表皮層を設けたものであって、補強層としては、ガラス繊維の代わりに、天然素材であってリサイクル性に優れた植物繊維を用いたものが知られている（例えば特許文献２参照）。
【０００５】
また、ドアトリム、ルーフトリム等の車両内装材であるが、半硬質ウレタン樹脂の発泡体からなる芯材と、この芯材の少なくとも一方の面に固着された補強用のフィルムと、繊維状組織又はフォームを有する裏面が上記フィルムを介して上記芯材に固着された表皮とを備えた車両内装用トリム材において、上記フィルムをサーモプラスチックオレフィンとポリプロピレンとの混合材から形成した車両内装用トリム材が知られている（例えば特許文献３参照）。
【特許文献１】特開２００１−３０１５３９号公報
【特許文献２】特開２００１−４７５４４号公報
【特許文献３】特開平０７−１９５５７８号公報
【発明の開示】
【発明が解決しようとする課題】
【０００６】
上記特許文献１では、ポリウレタン発泡層の両側にガラス繊維層を設け、ガラス繊維層の外側に表皮層を有するものであって、ガラス繊維層と表皮層との間に不織布或いはガラスマットからなる吸音性能向上材を配設したものを開示している。
【０００７】
しかし、ガラス繊維を用いるため、製品成形時に発生する成形端末を処分する際や、使用済み製品を処理するために焼却した際に、溶融したガラスが焼却炉壁面に付着することにより焼却炉寿命を著しく阻害するという問題を抱えている。
【０００８】
また、特許文献２では、補強層が植物繊維であるので、焼却炉寿命の点に関してはガラス繊維に比べて優れている。
【０００９】
しかし、天然繊維は焼却時に微量ではあるが主としてホルムアルデヒド等のＶＯＣが発生するという環境上の問題を生じる。さらには、植物繊維の吸湿時の伸縮或いは剛性低下により、成形内装材が使用中に変形する問題を生じる。特に、成形天井材のように３次元的に立体成形したものでは、伸縮・剛性低下等の要因で大きく変形して製品として使用できない。すなわち、ガラス繊維を植物繊維に置き換え、植物繊維単独で使用するものでは補強層としての機能で不十分であり、実用化できない。
【００１０】
さらに、特許文献３では、補強層としてガラス繊維でもなく、植物繊維でもないので、特許文献１や２等における不具合はない。
【００１１】
しかし、このものを成形天井として使用した場合には、ポリプロピレンフイルムで発泡ウレタン芯材を完全に覆うので、吸音機能が不十分となり、成形天井として商品性が著しく低下する問題があった。
【００１２】
本発明の目的は、ガラス繊維や植物繊維に代わる補強材を使用し、かつ成形天井としての吸音性にも優れたものを得ることにある。
【課題を解決するための手段】
【００１３】
この目的の達成のため、本発明では、ガラス繊維や植物繊維に代わる補強材としてポリプロピレンフイルムやポリエチレンフイルムを使用することとし、そのフィルムに多数の貫通孔を形成して成形天井としての吸音性に優れるようにした。
【００１４】
具体的には、請求項１の発明は、車両用成形天井材が、ウレタン発泡体からなる芯材層と、該芯材層の両側に接合されたポリプロピレンフイルム層と、一方のポリプロピレンフイルム層の外側に接合された表皮層と、他方のポリプロピレンフイルム層の外側に必要に応じて積層してなる裏面材層とからなり、少なくとも表皮側のポリプロピレンフイルム層に多数の貫通孔が形成されている構成である。
【００１５】
請求項２の発明は、車両用成形天井材が、ウレタン発泡体からなる芯材層と、該芯材層の両側に接合されたポリエチレンフイルム層と、一方のポリエチレンフイルム層の外側に接合された表皮層と、他方のポリエチレンフイルム層の外側に必要に応じて積層してなる裏面材層とからなり、少なくとも表皮側のポリエチレンフイルム層に多数の貫通孔が形成されている構成である。
【００１６】
請求項３の発明は、請求項１又は２に記載の車両用成形天井材において、上記貫通孔の開孔面積率は、１〜６５％である構成である。
【００１７】
請求項４の発明は、請求項１又は２に記載の車両用成形天井材において、上記貫通孔の大きさは、０．０５ｍｍ〜５ｍｍの直径である構成である。
【００１８】
請求項５の発明は、請求項１ないし４のいずれかに記載の車両用成形天井材において、上記フイルム層の厚さが１５μｍ〜２００μｍであることを特徴とする。
【００１９】
請求項６の発明は、請求項１ないし５のいずれかに記載の車両用成形天井材において、上記フィルム層の片側又は両方に補強用の繊維からなる繊維層が積層されて補強層が形成されてなる構成である。
【００２０】
請求項７の発明は、請求項１ないし５のいずれかに記載の車両用成形天井材において、補強用繊維がフイルム層に混合されて補強層が一体に形成されている構成である。
【００２１】
請求項８の発明は、請求項７に記載の車両用成形天井材において、補強用の繊維が、１５ｇ／ｍ2〜３００ｇ／ｍ2の目付け範囲である構成である。
【００２２】
請求項９の発明は、請求項６ないし８のいずれかに記載の車両用成形天井材において、補強用の繊維はケナフ、サイザル、麻、サボテン、竹、木を含む天然植物繊維の少なくとも１種を組み合わせてなる構成である。
【００２３】
請求項１０の発明は、請求項６ないし９のいずれかに記載の車両用成形天井材において、補強用の繊維はカーボン、バサルト等の無機質繊維を含む構成である。
【００２４】
請求項１１の発明は、請求項６ないし１０のいずれかに記載の車両用成形天井材において、補強用の繊維の繊維長が１０〜１００ｍｍで、繊維太さは１．０ｍｍ以下である構成である。
【００２５】
請求項１２の発明は、請求項７ないし１１のいずれかに記載の車両用成形天井材において、補強層の厚さが０．１ｍｍ〜３ｍｍである構成である。
【００２６】
請求項１３の発明は、ウレタン発泡体からなる芯材層と、該芯材層の両側に接合されたポリプロピレンフイルム層又はポリエチレンフイルム層と、一方側のフイルム層の外側に接合された表皮層と、他方側のフイルム層の外側に必要に応じて積層してなる不織布や紙等の裏面材層とからなり、少なくとも表皮側のフイルム層には多数の貫通孔が形成されている成形天井材の製造方法であって、少なくとも上記表皮側のフイルム層に多数の貫通孔が形成されているものを用意する。次に、ウレタン発泡体のシート状芯材の両面に上記フイルム層を重ねたものを１５０〜２５０℃に加熱することで、上記フイルム層に流動性を付与してシート状芯材の表面内に浸透させて、両表面が硬化された熱可塑性のシート状芯材を作製する。その後、成形前に、上記熱可塑性のシート状芯材を１５０〜２５０℃に再加熱して成形可能な状態とし、この加熱されたシート状芯材の一方側に表皮材を重ね、他方側に必要に応じて裏面材を重ねた状態で、成形天井用のコールド金型内にセットして加圧成形することを特徴とする。
【００２７】
請求項１４の発明は、ウレタン発泡体からなる芯材層と、該芯材層の両側に接合されたポリプロピレンフイルム層又はポリエチレンフイルム層と、一方側のフイルム層の外側に接合された表皮層と、他方側のフイルム層の外側に必要に応じて積層してなる不織布や紙等の裏面材層とからなり、少なくとも表皮側のフイルム層には多数の貫通孔が形成されている成形天井材の製造方法であって、少なくとも上記表皮側のフイルム層に多数の貫通孔が形成されているものを用意する。次に、ウレタン発泡体のシート状芯材の両面に上記フイルム層を重ねるとともに、その一方側のフイルム層の外側に表皮材を、また他方側のフイルム層の外側に必要に応じて裏面材をそれぞれ重ねたものを１５０〜２５０℃に加熱することで、上記フイルム層に流動性を付与してシート状芯材の表面内に浸透させるとともに表皮層との接着性を付与し、その後、この加熱されたものを成形天井用のコールド金型内にセットして加圧成形することを特徴とする。
【発明の効果】
【００２８】
請求項１の発明によれば、ウレタン芯材の両側にポリプロピレンフイルムを配設し、このフイルムが加熱されて流動性を付与されることで芯材の表面に浸透することとなり、芯材の両側を成形可能な硬さにすることができるとともに、芯材と表皮とを接着剤を用いることなくフィルムを介して固着することができる。したがって、接着剤が不要であり、その分だけ、材料費及び加工の手間を低減することができ、生産性に優れる。また、特に、フイルムには多数の貫通孔が形成されているので、発泡性ウレタン芯材と相俟って吸音・消音性能に優れた成形天井材を得ることができる。
【００２９】
請求項２の発明によれば、請求項１と同様に吸音・消音性能に優れた成形天井材を得ることができる。
【００３０】
請求項３の発明によれば、吸音・消音性能に優れると同時に成形時の形状追従性、使用時の形状保持性に優れた成形天井材が得られる。
【００３１】
請求項４の発明によれば、さらに吸音・消音性能に優れると同時に成形時の形状追従性、使用時の形状保持性に優れた成形天井を得られる。
【００３２】
請求項５の発明によれば、薄いフイルムでよいので、成形天井材を軽量化でき、作業時や搬送時等の取扱いが容易となる。
【００３３】
請求項６の発明によれば、補強機能及び接着機能に優れたものが得られる。特に、形状保持性が良いので、立体的な成形天井や面積の大きな成形天井に対して好適である。また、フイルムが表皮側に染み出ることも無く、表面側の見映えも非常に良い。
【００３４】
請求項７の発明によれば、成形天井が温度変化や湿度変化等の環境履歴を受けた際、形状変化に対する耐変形性に極めて優れる。特に、形状保持性が良いので、立体的な成形天井や面積の大きな成形天井に対して好適である。
【００３５】
請求項８の発明によれば、高強度で成形時の変形に追従できる伸びを備えるものが得られる。
【００３６】
請求項９の発明によれば、植物繊維は処分時に公害問題に対して有利であり、処分やリサイクルが容易である。
【００３７】
請求項１０の発明によれば、さらに補強機能及び接着機能に優れたものが得られる。
【００３８】
請求項１１の発明によれば、繊維同士の混合を確実にでき、繊維が十分に絡んだ繊維体が得られる。
【００３９】
請求項１２の発明によれば、補強層を薄いシートとして得られるので、軽量化でき、形状追従性の良いものが得られる。
【００４０】
請求項１３の発明によれば、接着剤が不要であり、加工の手間を低減することができ、生産性に優れる。また、特に、フイルムによって形状保持性の良い成形天井を得られ、かつフイルムには多数の貫通孔が形成されているので、吸音・消音性能に優れた成形天井材を得ることができる。
【００４１】
請求項１４の発明によれば、簡単な成形方法で形状保持性の良い成形天井を得られ、かつフイルムには多数の貫通孔が形成されているので、吸音・消音性能に優れた成形天井材を得ることができる。
【発明を実施するための最良の形態】
【００４２】
以下に本発明の実施形態を示し、本発明を具体的に説明する。図１は本発明の実施形態に係る自動車用の成形天井材の斜視図を示し、図２は図１の部分断面図を示す。図１に示すように、成形天井材１は、中央が凹んだ立体形状に形成される。図１のＡ部及びＢ部は、成形天井材材のフロントのサンバイザー（図示せず）が設けられるために立体的に大きく変形される部分を示す。成形天井材１の断面は、図２に示すように、発泡ウレタン芯材層２の両側にそれぞれポリプロピレンフイルム又はポリエチレンフイルムからなるフイルム層３，４が配設され、その一方の外側フイルム層３に表皮層５が、また他方側に裏面紙層６（裏面材層）がそれぞれ接着されている。そして、図３に示すように、上記フイルム層３，４には多数の貫通孔７が設けられている。尚、自動車以外の車両用天井材に適用できるのは勿論である。
【００４３】
本発明の実施形態では、貫通孔７を設けたポリプロピレンフイルムやポリエチレンフイルムを発泡ウレタンの表面に浸透させて、表面が硬化した熱可塑性発泡ウレタンシートを得ることを特徴とするものであり、ポリプロピレンフイルムやポリエチレンフイルムの貫通孔７の開孔面積率が大きいと、剛性が弱く、成形時に割れたり裂けたりする。一方、開口面積率が少ないと吸音性能が無く、成形天井として使用できない。そのために、貫通孔７の開孔面積率は１〜６５％であることが好ましく、特に５〜５０％であることが望ましい。これらの貫通孔７は成形天井１の全面に均等に開孔してもよく、又は、成形時の追従変形性の大きい部分は貫通孔７の数や大きさを少なくし、その他の部分では貫通孔７の数を多くすることも可能である。又は、吸音性能が要求される部分の貫通孔７の数を多くし、それ以外を少なくすることも可能である。
【００４４】
また、この貫通孔７を設けることによって、さらにフイルムを加熱して流動性を持たせた際に、素早く発泡ウレタン芯材２の凸凹表面に浸透していくとともに、発泡ウレタン芯材２の凸凹表面との密着性が強固になるメリットを有する。
【００４５】
本実施形態において、貫通孔７の大きさは、大きすぎると剛性が弱くなり、小さすぎると吸音性能が不足するので、０．０５ｍｍ〜５ｍｍの直径であることが好ましく、さらには０．１ｍｍ〜１ｍｍの直径であることが望ましい。尚、この貫通孔７の形状は断面丸形状に限らず、楕円形等でも良い。
【００４６】
本実施形態において、フイルム層３，４の厚さが厚くなると流動性が悪くなり、芯材２との密着性が劣り、逆に薄過ぎると芯材２表面に浸透した際にその表面部分の強度が不十分となるので、１５μｍ〜２００μｍであることが好まく、特に３０μｍ〜１５０μｍであることが望ましい。
【００４７】
本実施形態では、表皮側のみか裏面側を含む両側のフィルム層３，４に補強用繊維によって補強層を形成することができる。この補強層は、フイルム層の外側に繊維層を積層するように設けても良く、また、フイルム形成時に混入して一体に設けても良い。又は、補強用繊維を一部混入して、さらに外側に繊維層を積層するようにしても良い。この補強層の厚さは０．１ｍｍ〜３ｍｍであることが好ましい。この範囲にすると、混合シートを薄くでき、軽量化できるとともに、成形時の形状変化にも追従し易い。特に、０．２ｍｍ〜１ｍｍの範囲が望ましい。
【００４８】
上記補強用繊維として使用する各繊維束は直径１．０ｍｍ以下で、長さが１０〜１００ｍｍであることが好ましい。この繊維束の直径とは、断面円形以外の場合には径の短い方の長さである。直径１．０ｍｍを超えると、成形品表面に繊維の凹凸が現れ外観を著しく損なうので、好ましくない。直径０．５ｍｍ以下のものがさらに好ましい。
【００４９】
繊維束の長さは１０ｍｍ未満では要求される補強効果が得られず、逆に繊維が１００ｍｍよりも長過ぎると、互いに絡まって均一に分散できない。さらには、３０ｍｍ〜５０ｍｍのものが好ましい。尚、長さは全て均一な長さのものに揃える必要はなく、上記範囲の長さのものであれば、異なった長さのものでも良い。
【００５０】
カーボン繊維等のように１本の繊維が非常の細いものでは、繊維を束にして用いる。また、植物繊維でも細い場合に繊維束にするが、太くて１本で繊維径が０．５ｍｍ程度のものはそのまま使用することもあり、上記繊維束とはこれらを含めたものをいうこととする。
【００５１】
上記補強用繊維は、カーボン繊維、バサルト、植物繊維、合成繊維の少なくとも２種類の繊維束を混合したシートとしても良く、その場合の補強層では、その各繊維束の線径（太さ）が直径１．０ｍｍ以下で、長さが１０〜１００ｍｍの短繊維からなるものが好ましい。線径が大きいと、繊維同士が滑り易く、充填繊維との接着強度が不足する結果となる。また、成形品表面に繊維の凹凸が現れて外観を著しく損なうことがあるが、上記範囲とすることで、この凹凸が表面に現れることを防止できる。
【００５２】
また、長さが長いと取り扱いが難しく、充填繊維との混合つまり絡めることが十分にできないが、上記範囲とすることで、充填繊維との混合が十分にできる。
【００５３】
カーボン繊維と植物繊維・合成繊維との重量割合は、カーボン繊維３０〜７０％に対して、植物繊維・合成繊維７０〜３０％であることが好ましい。この範囲にすることで、適切な引張強度を有し、両者の接合状態を良好にすることができる。カーボン繊維と植物繊維・合成繊維との混合シートの製造は、これらの繊維を混在させた混合液状体から、紙抄きの要領で抄いて、薄膜を形成する。
【００５４】
上記植物繊維としては、セルロースを主体とした植物を分岐切断又は粉砕したものであって、麻、ケナフ、サイザル繊維、竹繊維、サボテン、木質繊維等の植物繊維が挙げられる。木質繊維は木から得られる。この木としては、杉、松、けやき、ひのき、ひば、桜、ポプラ、樅等が挙げられる。この植物繊維は、カーボン繊維と同様に補強の機能を有し、カーボン繊維に比較して伸び易く、接合性に優れるので、カーボン繊維に対して適切量混合することが好ましい。
【００５５】
また、合成繊維としては、ポリエチレン、ポリプロピレン、ポリエステル等の熱可塑性樹脂が使用される。この合成繊維は、カーボン繊維と植物繊維とのバインダ機能を備えるので、この合成繊維を含める場合には、バインダを無くし或いは少なくすることができる。
【００５６】
本発明における成形天井の製造方法について説明する。１つの製造方法としては、発泡ウレタン芯材と、貫通孔を多数開孔したフィルムとを重ね合わせた状態にし、これを例えば１５０°〜２５０℃程度に加熱した金型で１５〜６０秒間加熱プレスして、板状のシートを製造する。この場合、加熱温度が高いか或いは加熱時間が長いと、フイルムが芯材表面に残らなくて芯材の内部に浸透していくので良くない。逆に、加熱温度が低いか或いは加熱時間が短いと、フイルムの溶け方が不足して十分な流動性が得られない。特に、加熱温度は、さらには、１７０°〜２２０℃の範囲で、加熱時間は２５〜４５秒間とすることが好ましい。
【００５７】
このようにして一旦、発泡ウレタン芯材の両面にフイルム層が密着して固くなった板状の熱可塑性シートを製造する。両面が固くなった単純な板状シートであり、取扱いが容易であり、搬送や積層も容易である。尚、金型との付着を防止するために、テフロン（登録商標）のコート等をフイルム層や金型に被覆しても良い。
【００５８】
成形天井に成形する際には、再度上記温度及び時間の範囲で、上記温度よりも相対的に低い温度又は短い時間で加熱し、板状シートに成形性を持たせるとともにフイルムに表皮層との接着性を持たせる。この加熱した板状シートの一方の外側に表皮材を重ね、他方の外側には必要に応じて不織布や紙等の裏面材を重ね、成形天井用のコールド金型（図示せず）内にセットし、加圧成形して、成形天井を成形する。尚、不織布や紙等の裏面材を重ねるのは、フィルムが成形金型に付着するのを防止するためと、成形天井裏面にワイヤーハーネス等を組み付けた際のタタキ音防止や成形天井そのものがボディ部材と当りコスレ・異音等を発しないようにするためである。この方法では、金型を加熱する必要がないので、金型設備をコンパクトで低コスト化できる。
【００５９】
別の製造方法について説明する。発泡ウレタン芯材の両側に貫通孔を多数開孔したフィルムを重ね合わせた状態にし、さらにその外側に一方側では表皮材を、他方側では裏面紙をそれぞれ重ねたものを用意する。この積層ものを例えば１５０°〜２５０℃程度に加熱して１５〜６０秒間保持して、フイルムに流動性を与えて、成形性を付与するとともに芯材や表皮材、裏面紙がと密着可能な状態とし、その後、加熱状態になっているものを成形天井用のコールド金型内にセットし、一度に加圧成形する。この方法では加熱工程が一度でよく、生産性に優れる。
【００６０】
尚、表皮材としてトリコットを使用する場合には、フイルムが軟化する温度まで再加熱すると、毛倒れが起こったり発光したりすることがある。そのために、この表皮の場合には、ウレタン発泡芯材、フイルム、表皮、裏面紙を一回で加熱して成形する後者の成形方法でなく、前者の成形方法を採用することが好ましい。
【００６１】
上記表皮シートとしては、トリコット、成形性ニット、ファブリック、不織布、スウェード調合成皮革、ＰＶＣ（ポリ塩化ビニル）レザー、ＴＰＥ（熱可塑性エラストマー）シート等が使用される。裏面紙としては、単なるフイルム層としたものであっても良く、また、このフイルムの内側に２５ｇ／ｍ2程度の不織布を設けたものであっても良い。
【実施例】
【００６２】
次に、具体的に実施した実施例について説明する。
【００６３】
（実施例１）
上記実施形態に係る芯材層２として、ＣＳ硬度３２で単位面積重量２００ｇ／ｍ2の連続気泡を有する熱成形可能な硬質ウレタンフォームシート（１２００ｍｍ×１６００ｍｍ×厚さ５．５ｍｍ）を用意した。また、表皮層５としてトリコット製表皮を、また離型層６として離面紙をそれぞれ用意した。さらに、フイルム層３，４としては、孔径０．５ｍｍの貫通孔７が開口面積率５％で開口された厚さ５０μｍのポリプロピレンフイルムを用意した。
【００６４】
このフイルムを上記芯材の両面に重ね、１８０℃に加熱したシート成形用金型にセットして、３０秒加圧してシート状に成形した。このシートを１日放置した後、再度１８０℃に加熱したシート成形用金型にセットして、２０秒加圧して成形可能な状態とした。この加熱したシートをコールド成形金型にセットして、成形天井材を成形した。
【００６５】
尚、比較のための比較例として、貫通孔７を設けてないポリプロピレンフイルムのものも同様に成形した。
【００６６】
その結果、本実施例１のものは、図１のＡ部やＢ部であっても、十分に伸びて追従しており、薄くなったり破れたりすることなく成形できた。それに対して、比較例のものは成形できたが、図１のＡ部やＢ部で厚さが少し薄くなっていた。
【００６７】
成形天井としての吸音性能を比較するために、実施例１のサンプルａ，ｂ，ｃとして、貫通孔の開口面積が５％、２０％、６０％のものを作製し、比較例とで比較した。その結果を図４に示す。本実施例１のサンプルａ，ｂ，ｃは曲げ強度１５Ｎ／５０ｍｍ以上であり、成形時の強度を十分に有するとともに、吸音性能は、３８％／２kHz以上であり、十分な吸音性を発揮している。それに対して、比較例では、曲げ強度は十分であるが、吸音性が全くなく、成形天井としては性能的に不十分なものであった。
【００６８】
（実施例２）
尚、実施例２として、上記実施例１のフイルムと補強用繊維層を積層したものを用意した。この補強用繊維層は繊維長さが５０ｍｍで繊維束太さが０．５ｍｍのカーボン繊維とサイザル繊維との混合繊維を８０ｇ／ｍ2相当の目付けで、フィルムと繊維の積層したものの厚さ０．４ｍｍのものとした。
【００６９】
そして、上記実施例１と同様に成形天井を作製した。この実施例２のものでは、図１のＡ部やＢ部であっても、十分に伸びて追従しており、薄くなったり破れたりすることなく成形できた。特に、補強用繊維層を有するので剛性に優れており、成形時の変形に追従する追従性に優れるだけでなく、成形後においても中央が垂れたりすることもなく、面積の大きい成形天井や深い成形天井としても十分な実用性を備えていた。
【産業上の利用可能性】
【００７０】
本発明は、芯材層、補強層及び表皮層が積層された成形天井材において、芯材と表皮とを接着剤を用いることなく接着して製造コスト及び生産性に優れ、成形天井としての吸音性にも優れたものが得られるので、極めて有用であり、産業上の利用可能性が高い。
【図面の簡単な説明】
【００７１】
【図１】図１は、本発明の実施形態に係る成形天井材を示す斜視図である。
【図２】図２は、成形天井材の部分断面図である。
【図３】図３は、フイルムの部分拡大平面図である。
【図４】図４は、実施例の曲げ剛性と吸音性とを示すグラフである。
【符号の説明】
【００７２】
１  成形天井材
２  発泡ウレタン芯材層
３  フイルム層
４  フイルム層
５  表皮層
６  裏面紙層（裏面材層）
７  貫通孔
【図１】
2006198964.tif 000003
【図２】
2006198964.tif 000004
【図３】
2006198964.tif 000005
【図４】
2006198964.tif 000006